反対側にも同じ線量を用いたが,加速電圧は255keVであった。剤層SA-3に積層した。-2側をゴムに接してゴムシールに積層した。使用したゴムシールは実施例1と同じであった。フォームコアFC-1は次の組成を有した。8部のIOTGを重合することにより得た。実施例1及び2のそれぞれを前述の通りに試験した。24次の通りであった。前記アの記載事項を総合すると,本願明細書の発明の詳細な説明には,本願発明に関し,次のような開示があることが認められる。ことが見出された(【0005】)。